(57)【要約】【課題】炭素数２以上のオレフィンとメタノールおよび／またはジメチルエーテルとを含む原料混合物を、反応器中で固体酸を活性成分とする触媒と接触させてプロピレンを製造するに当たり、固体酸の本来の性能を有効に発現しうる成形体を用いて、プロピレンを効率的に製造する。【解決手段】触媒として、固体酸を活性成分として含む成形体であって、該成形体の全重量に対してＮａ含有量が０．０６重量％以下の成形体を用いる。この成形体の圧縮強度は０．２〜２０ＭＰａであり、ゼオライトを固体酸の活性成分とすることが好ましい。【選択図】なし【特許請求の範囲】
【請求項１】
炭素数２以上のオレフィンとメタノールおよび／またはジメチルエーテルとを含む原料混合物を、触媒の存在下、接触させてプロピレンを製造する方法において、固体酸を活性成分として含む成形体であって、該成形体の全重量に対してＮａ含有量が０．０６重量％以下の成形体を前記触媒として用いることを特徴とするプロピレンの製造方法。
【請求項２】
前記成形体の圧縮強度が、０．２〜２０ＭＰａであることを特徴とする請求項１に記載のプロピレンの製造方法。
【請求項３】
前記成形体が、ゼオライトを固体酸の活性成分とすることを特徴とする請求項１または２に記載のプロピレンの製造方法。
【発明の詳細な説明】
【技術分野】
【０００１】
本発明は、炭素数２以上のオレフィンとメタノールおよび／またはジメチルエーテルとを含む原料混合物を、固体酸を活性成分とする成形体よりなる触媒の存在下に反応させてプロピレンを製造する方法に関するものである。
【背景技術】
【０００２】
プロピレンの製造方法として一般的に実施されている、ナフサのスチームクラッキングにおいて、プロピレンはエチレン等の他のオレフィン類の連産品として製造される。この方法において、運転条件によってエチレンとプロピレンの収率バランスを変えることはできるものの、その制御にも限界があり、現状では両者の需要に応じてエチレンとプロピレンとを各々所望の収率で製造することが不可能であった。
また、流動接触分解等の各種の熱分解方法等が検討されているが、いずれも収率バランスを大幅に変えることには至らない。
【０００３】
近年、エチレンと２−ブテンを反応させるメタセシス反応や、メタノールからオレフィンを合成するＭＴＯ（methanol  to  olefins）反応なども注目を浴びている。ＭＴＯプロセスの中の一形態として、エチレンとメタノールからプロピレンを得る方法も知られているが、この方法においてもメタノールを基準としたプロピレンの収率は４０％を超えることがなく、十分に満足し得る収率が得られていない。
【０００４】
これに対して、本発明者らは、炭素数２以上のオレフィンとメタノールおよび／またはジメチルエーテルとを特定の条件で固体酸触媒と接触させて、従来法よりも高い収率でプロピレンを得る方法を開発した（特開２００５−２３２１２１号公報）。
接触反応によるプロピレンの製造を工業的に行う場合には、固定床を用いて気相反応を行うことが広く採用されているが、固定床に用いる固体酸触媒は、十分な機械強度を満たし、かつ活性成分である固体酸の本来の性能を発現する必要がある。
【０００５】
しかしながら、このような性能を発現するような触媒成形体についての検討はこれまで十分なされていないのが現状である。
例えば、米国公開特許公報ＵＳ−２００３−０１８１７７７では、前述のメタノール存在下でのブテンのクラッキング反応を行うに際し、固体酸触媒として、打錠によりペレット化したゼオライト（ＭＴＴ）を使用しているが、いわゆるバインダーを添加しておらず、機械的な強度が十分でない。また、ゼオライトそのものの合成方法についての記載も十分でなく、その組成については明らかにされていない。
【特許文献１】特開２００５−２３２１２１号公報
【特許文献２】米国公開特許公報ＵＳ−２００３−０１８１７７７
【発明の開示】
【発明が解決しようとする課題】
【０００６】
本発明は、炭素数２以上のオレフィンとメタノールおよび／またはジメチルエーテルとを含む原料混合物を、固体酸を活性成分とする触媒と接触させてプロピレンを製造するに当たり、固体酸の本来の性能を有効に発現しうる成形体を用いて、プロピレンを効率的に製造する方法を提供することを課題とする。
【課題を解決するための手段】
【０００７】
本発明者らは、上記課題を解決するために鋭意検討を重ねた結果、固体酸を活性成分とする成形体にあっては、その成形体に含まれるＮａ含有量が反応成績に影響を及ぼすこと、すなわち、成形体に含まれる活性成分が同一のものであっても、成形体中のＮａ含有量が異なると、プロピレンの選択率などの反応成績が異なるものとなることを見出した。また、Ｎａ含有量が特定の範囲内の成形体の圧縮強度を変化させたところ、圧縮強度は必ずしも高ければ良いというわけではなく、圧縮強度が高すぎるものでは触媒寿命が短くなることを見出した。
【０００８】
本発明者らは、以上の知見をもとに、成形体全組成中のＮａ含有量と圧縮強度をバランスよく調整することにより、活性成分が粉体の状態で本質的に保有している触媒性能を、成形体においても有効に発現し、触媒活性とその耐久性に優れたものとすることができることを見出し本発明に至った。
【０００９】
すなわち、本発明の第一の要旨は、炭素数２以上のオレフィンとメタノールおよび／またはジメチルエーテルとを含む原料混合物を、触媒の存在下、接触させてプロピレンを製造する方法において、固体酸を活性成分として含む成形体であって、該成形体の全重量に対してＮａ含有量が０．０６重量％以下の成形体を前記触媒として用いることを特徴とするプロピレンの製造方法、に存する。
【００１０】
本発明の第二の要旨は、前記成形体の圧縮強度が、０．２〜２０ＭＰａであることを特徴とする請求項１に記載のプロピレンの製造方法、に存する。
【００１１】
本発明の第三の要旨は、前記成形体が、ゼオライトを固体酸の活性成分とすることを特徴とする請求項１または２に記載のプロピレンの製造方法、に存する。
【発明の効果】
【００１２】
本発明によれば、炭素数２以上のオレフィンとメタノールおよび／またはジメチルエーテルとを含む原料混合物を、固体酸を活性成分とする成形体よりなる触媒の存在下、反応器中、気相にて接触させてプロピレンを製造する方法において、触媒成形体に、固体酸が本来持つ触媒性能を発現させて、高収率でプロピレンを製造することができる。
また、本発明によれば、固体酸を活性成分とする触媒寿命の長い成形触媒を用いて、長期に亘り安定なプロピレンの製造を行うことができる。
【発明を実施するための最良の形態】
【００１３】
以下に本発明を実施するための代表的な形態を具体的に説明するが、本発明はその要旨を超えない限り、以下の形態に限定されるものではない。
【００１４】
本発明のプロピレンの製造方法は、炭素数２以上のオレフィンとメタノールおよび／またはジメチルエーテルとを含む原料混合物を、触媒の存在下、接触させてプロピレンを製造する方法において、固体酸を活性成分として含む成形体であって、該成形体の全重量に対してＮａ含有量が０．０６重量％以下の成形体を前記触媒として用いることを特徴とする。
【００１５】
なお、本発明において、「成形体（触媒成形体と称す場合もある。）」とは、活性成分であるゼオライトなどの粒子同士を使用目的に適した大きさや形に整えるため、通常は、粒子同士を結合させる機能を有する化合物（バインダー）を共存させ、前記粒子同士の結合力を高めて強固に凝集させ、所望の大きさや形に整えたものをいう。従って、バインダー（結合剤）を用いない場合は、強固に結合しにくいので望ましくないが、バインダーを用いないで強固な成形体とする方法としては、原料としてすでに成形されたシリカゲルを用いて水熱合成を行い、ゼオライトに変換させる方法もあり、例えば、特開２００１−１０８１３号公報に記載のバインダーレスゼオライトと呼ばれる方法がある。
なお、その成形方法には特に制限はなく、造粒、押出その他の方法が挙げられる。
【００１６】
［触媒］
本発明で用いる触媒は、固体酸を活性成分とする成形体よりなる。
【００１７】
＜活性成分＞
本発明で用いる触媒成形体の活性成分としての固体酸は、ブレンステッド酸点またはルイス酸点を有する固体状のものであれば特に限定されるものではなく、例えばカオリンなどの粘土鉱物；これらの粘土鉱物等の担体に、硫酸、リン酸等の酸を含浸・担持させたもの；シリカアルミナやシリカチタニアなどの複合酸化物；酸性型イオン交換樹脂；リン酸アルミニウム塩；ゼオライト類；Ａｌ−ＭＣＭ４１などのメソポーラスシリカ類；ＩＴＱ−２等の層状ゼオライト等の公知の固体酸を任意に使用することができる。
【００１８】
これらの固体酸触媒の中でも、分子ふるい効果を有するものが好ましい。
そのような固体酸としては、アルミノフォスフェート類やアルミノシリケート類などのゼオライト類が挙げられ、好ましくはアルミノシリケート類である。
【００１９】
アルミノシリケート類のゼオライトとしては、これを構成するＡｌ原子の一部または全部が他の金属原子で置換されたものであってもよい。このような他の金属原子としては、周期表第１族から第１５族の原子であり、好ましくはＢ、Ｇａ、Ｆｅ、Ｃｒ、Ｍｎ、Ｚｎ、Ｚｒ、Ｔｉ、Ｃｏ、Ｎｉ、およびＶよりなる群から選ばれる１種又は２種以上であり、より好ましくはＢ、Ｇａ、およびＦｅよりなる群から選ばれる１種又は２種以上であり、最も好ましいのはＢである。
【００２０】
このアルミノシリケート系ゼオライトのＳｉとＡｌとのモル比（Ｓｉ／Ａｌ）は、Ａｌ以外の原子を含まない場合は、１０〜４０００であり、好ましくは５０〜２０００であり、より好ましくは１００〜１５００である。また、Ａｌ以外の原子を含む場合は、ＳｉとＡｌ＋Ａｌ以外の原子とのモル比（Ｓｉ／（Ａｌ＋Ａｌ以外の原子））は、１０〜３０００であり、好ましくは２０〜２０００であり、さらに好ましくは３０〜１０００である。
【００２１】
また、これらのアルミノシリケート系ゼオライトには、交換可能なカチオン種を持つものを含むが、その場合のカチオン種としては、プロトン、アルカリ元素、アルカリ土類元素などが挙げられ、特にプロトンが好ましい。なお、アルカリ元素のＮａを含む場合は、成形体とした場合にＮａ含有量が後述の本発明の規定値以下であることが必要である。
【００２２】
＜ゼオライトの構造＞
触媒活性成分としてのゼオライトの構造としては、細孔径が０．３〜０．９ｎｍのミクロ細孔を有するものが好ましい。なお、ここで言う細孔径とは、Ｉｎｔｅｒｎａｔｉｏｎａｌ  Ｚｅｏｌｉｔｅ  Ａｓｓｏｃｉａｔｉｏｎ（ＩＺＡ）が定める結晶学的なチャネル直径（Ｃｒｙｓｔａｌｌｏｇｒａｐｈｉｃ  ｆｒｅｅ  ｄｉａｍｅｔｅｒ  ｏｆ  ｔｈｅ  ｃｈａｎｎｅｌｓ）を示し、細孔（チャネル）の形状が真円形の場合は、その直径をさし、細孔の形状が楕円形の場合は、短径をさす。
また、その中でもＩｎｔｅｒｎａｔｉｏｎａｌ  Ｚｅｏｌｉｔｅ  Ａｓｓｏｃｉａｔｉｏｎ（ＩＺＡ）が規定する構造のコードで表すと、例えば、ＡＥＩ、ＡＥＴ、ＡＥＬ、ＡＦＩ、ＡＦＯ、ＡＦＳ、ＡＳＴ、ＡＴＮ、ＢＥＡ、ＣＡＮ、ＣＨＡ、ＤＤＲ、ＥＭＴ、ＥＲＩ、ＥＵＯ、ＦＡＵ、ＦＥＲ、ＬＥＶ、ＬＴＬ、ＭＡＺ、ＭＥＬ、ＭＦＩ、ＭＯＲ、ＭＴＴ、ＭＴＷ、ＭＷＷ、ＯＦＦ、ＰＡＵ、ＲＨＯ、ＳＴＴ、ＴＯＮなどが好ましく、これらの中でも、ＭＦＩ、ＭＥＬ、ＭＯＲ、ＭＷＷ、ＣＨＡ、ＢＥＡ、ＦＡＵがより好ましく、その中でもＣＨＡ、ＭＦＩ、ＭＷＷが最も好ましい。
これらは１種を単独で用いてもよく、２種以上を混合して用いてもよい。
【００２３】
＜触媒活性成分の調製方法＞
本発明で用いる触媒活性成分の調製方法は特に限定されず、公知の方法により調製することが可能である。
ゼオライトに関しては、水熱合成後にイオン交換、脱アルミニウム処理、含浸や担持などの修飾により組成を変えることも可能である。
本発明で使用する触媒活性成分は、反応に供する際に、上記物性、更には組成を有しているものであれば良く、いずれの方法によって調製されたものであっても良い。
【００２４】
＜触媒成形体のＮａ含有量＞
本発明において、上記触媒活性成分は、成形体として反応に供する。
通常、活性成分を反応に不活性な物質やバインダーを用いて後述の方法で造粒・成形することにより成形体として用いる。
本発明においては、この触媒成形体として、含有されるＮａ含有量が０．０６重量％以下であるものを用いる。触媒成形体中のＮａ含有量が多いと、プロピレンの選択性の低下などの反応成績に悪影響を与える傾向がある。触媒成形体のＮａ含有量は少ないほど好ましく、好ましくは０．０３重量％以下、さらに好ましくは０．０１重量％以下（検出限界以下）である。
【００２５】
本発明において、触媒成形体中のＮａ含有量が反応成績に影響を及ぼす理由については明らかではないが、次のように推定される。
固体酸であるゼオライトをバインダーを用いて成形した場合、ゼオライト本来が保有している酸点による触媒性能が十分発現される必要がある。しかしながら、本発明者らが検討を行った結果、同じゼオライトを用いても種々のバインダーを用いて成形体にした場合、必ずしも同じ触媒性能が発現されなかった。その原因を調べたところ、成形体に含有されるＮａ量が一定量以上の場合は、ゼオライト本来のもつ触媒性能が発現していないということを見出した。これは、バインダー中に含まれていると考えられるＮａが成形体を製造する過程で、ゼオライトの酸点を発現するプロトンをイオン交換などにより被毒することにより、ゼオライト本来が持つ酸性質を低減させ、触媒性能が低下することによると考えられる。
【００２６】
なお、触媒成形体中のＮａ含有量、その他の元素の含有量の分析方法は以下の通りである。
【００２７】
（元素分析の方法）
試料中のＡｌやＮａなど、Ｓｉ以外の元素は、２００℃以上で５時間以上の乾燥を行った試料を、フッ酸で溶解後、ＩＣＰ分析（プラズマ発光分析）を行うことにより定量する。
また、Ｓｉ元素は、同様の乾燥処理を施した試料を、炭酸ナトリウムでアルカリ溶融させたものを水に溶解させて、ＩＣＰ分析を行うことにより定量する。
【００２８】
触媒成形体中のＮａ含有量を制御するためには、活性成分の成形に当たり、使用するバインダー中に含まれるＮａ含有量を適切な量に制御する、具体的には、市販されている各種バインダーには、Ｎａ含有量が異なるものが数多く存在するので、所望のＮａ含有量に合わせて適宜選択する、などの方法を採用することができる。また、成形後に、所望のＮａ含有量にならなかった場合には、成形体を再度イオン交換処理し、Ｎａイオンをプロトンに変えることによって、所望のＮａ含有量にすることも可能である。
【００２９】
＜触媒成形体の圧縮強度＞
本発明で用いる触媒成形体は、圧縮強度が０．２〜２０ＭＰａであることが好ましい。成形体の圧縮強度が小さすぎると、成形体としての機械的強度が不十分で好ましくなく、大きすぎると触媒寿命を低下させるので好ましくない。
触媒成形体の好ましい圧縮強度は０．５ＭＰａ以上、特に１．２ＭＰａ以上であり、１５ＭＰａ以下、特に１０ＭＰａ以下である。
【００３０】
なお、本発明の触媒成形体の圧縮強度の測定方法は次の通りである。
【００３１】
（圧縮強度測定方法）
圧縮強度の測定および計算はＪＩＳ２８８４１−１９９３「圧縮強度」に記載された方法に準拠して行う。これは一定速度で粒子を圧縮し得られる圧裂時の応力（単位はＮまたはｇｆ）を「平松の方法」に従って圧縮強度（単位：ＭＰａ）に換算する方法である。なお、平松の方法とは、「日本鉱業会誌ｖｏｌ．８１，  Ｎｏ．９３２，１０２４頁，（１９６５年）」に記載されている。具体的には、島津製作所製圧縮試験機LOAD  CELL  AGS-500B  TYPE:SBL-500K-350を使用して行う。測定は室温で以下の条件で自動測定する。なお、各粒子の違いによる測定誤差を少なくするため、１種類の試料につき１０点の測定を行い、平均値を測定値として採用する。
試験負荷重量  ：  １００ｋｇｆ
負荷速度      ：  ２ｍｍ／ｍｉｎ．
【００３２】
触媒成形体の圧壊強度を所望の値に制御する方法としては、例えば、活性成分の成形に当たり、バインダーの配合量、添加する水の量、可塑剤の配合量を調整する；バインダーとして適当なものを選択使用する；成形時の押出圧力、温度を適宜調整する；攪拌造粒の際の回転速度や温度を適宜調整する；噴霧造粒の際の噴霧速度、量、温度を適宜調整する；といった操作が挙げられる。
【００３３】
＜触媒成形体の大きさ、形状＞
本発明で用いる触媒成形体の大きさや形状は、使用する反応系や反応器の種類によって適宜変更することが、成形による触媒性能を低下させず、活性成分本来の性能を十分に発揮できるという観点から望ましい。
具体的には、後述する反応器の触媒層の高さ（Ｌ）と触媒粒子径（Ｄｐ）との関係が、Ｌ／Ｄｐで５０よりも大きいことが好ましい。さらには、反応管の内径（Ｄｒ）とＤｐとの関係がＤｒ／Ｄｐで１０よりも大きいことが好ましい。反応条件や反応器の大きさにより最適な値は異なるが、Ｌ／Ｄｐは特に５５〜１０，０００であることが好ましく、Ｄｒ／Ｄｐは特に１１〜１０，０００であることが好ましい。
【００３４】
なお、ここで、触媒粒子径（Ｄｐ）とは、触媒成形体の最大径を指し、例えば成形体が楕円形の場合はその長径を指す。
【００３５】
＜触媒成形体の製造方法＞
本発明で用いる触媒成形体の製造方法としては特に制限はないが、例えば、以下の３工程を含む方法により製造することができる。
（１）少なくとも活性成分、例えばゼオライト類とバインダーを混合して反応混合物を調製する第１工程
（２）第１工程で得られた反応混合物を、押出成形、攪拌造粒または噴霧造粒し、必要により粉砕および／または篩い分けすることにより成形体前駆体を得る第２工程
（３）第２工程で得られた成形体前駆体を１２０〜９００℃の範囲内の温度で焼成する第３工程
【００３６】
（バインダー）
まず、第１工程で用いるバインダーについて説明する。
【００３７】
バインダーとしては、触媒成形体とした場合のＮａ含有量を上記範囲に満たすものであれば何でも良く、シリカゾル、水ガラスのＮａをイオン交換によりプロトンに交換させた珪酸液、シリコーン類、アルミナゾル、ベーマイト、粘土等の無機バインダーが挙げられる。この中でもＮａ含有量が少ないシリカ系のものが好ましい。その中でもバインダー中のＮａ含有量が少ないものが好ましく、その観点から本質的にＮａを含まないシリコーン類が好ましい。シリコーン類は、成形体の圧縮強度を制御しやすいという点からも好ましい。
【００３８】
ここで、シリコーン類とは、主鎖にポリシロキサン結合を有するオリゴマーを称し、ポリシロキサン結合の主鎖の置換基の一部が加水分解をうけてＯＨ基となったものも含む。バインダーとして好ましいシリコーン類は、ポリシロキサン結合を有する下記一般式（Ｉ）で表される化合物またはその部分加水分解物である。
【００３９】
【化１】
2008074764.tif 000002
（式（Ｉ）において、Ｒは、置換されていても良い、アルキル基、アリール基、アルケニル基、アルキニル基、アルコキシ基またはアリールオキシ基であり、Ｒ’は、置換されていても良いアルキル基、アリール基、アルケニル基またはアルキニル基であり、ｎは、１〜１００の数である。なお、複数あるＲは互いに同一であっても良く、異なるものであっても良い。また、複数あるＲ’は互いに同一であっても良く、異なるものであっても良い。）
【００４０】
Ｒは、好ましくは炭素数１〜６のアルキル基、炭素数６〜１２のアリール基、炭素数２〜６のアルケニル基、炭素数２〜６のアルキニル基、炭素数１〜６のアルコキシ基、または炭素数６〜１２のアリールオキシ基が挙げられ、これらは任意に置換されていても良い。更に好ましくは、それぞれ独立に、非置換のアルコキシ基、アルキル基、アリールオキシ基が挙げられ、特に好ましくは、アルコキシ基であり、中でもエトキシ基あるいはメトキシ基が好ましく、最も好ましいのはメトキシ基である。
【００４１】
Ｒ’は、好ましくは、炭素数１〜６のアルキル基、炭素数６〜１２のアリール基、炭素数２〜６のアルケニル基または炭素数２〜６のアルキニル基であり、これらは任意に置換されていても良い。好ましくは非置換の炭素数１〜５のアルキル基であり、さらに好ましくはメチル基またはエチル基であり、最も好ましくはメチル基である。
【００４２】
上記一般式（Ｉ）で表される化合物の部分加水分解物は、Ｒ，Ｒ’の少なくとも一部が加水分解によりＯＨ基となったものである。
【００４３】
繰り返し単位ｎは、通常１〜１００であり、好ましく２〜５０、さらに好ましくは３〜３０である。
ｎの値に応じて、一般式（Ｉ）で表される化合物は、ここでは、モノマーの形で、あるいは長鎖の形態で、任意に分岐オリゴマー長鎖の形態で、存在する。
【００４４】
本発明で用いるシリコーン類としては、慣用的に、メチルシリケート、エチルシリケートと称されているアルキルシリケートが含まれる。
【００４５】
これらのバインダーは１種を単独で用いても良く、２種以上を混合して用いても良い。
【００４６】
以下に活性成分としてゼオライトを、バインダーとしてシリカ系バインダーを用いて触媒成形体を製造する方法を例示して、本発明に係る触媒成形体の製造方法を説明するが、本発明で用いる活性成分およびバインダーは、何らゼオライト、シリカ系バインダーに限定されるものではない。
【００４７】
（第１工程）
第１工程では少なくともゼオライトおよびバインダーを混合して反応混合物を調製する。
反応混合物中のゼオライトとバインダーの配合割合は、通常、ゼオライト１００重量部に対して、バインダーがシリカ系のものであるとすると、ＳｉＯ２換算で通常１〜４０重量部、好ましくは３〜３０重量部、さらに好ましくは５〜２０重量部の割合で使用する。この範囲よりバインダー量が少なすぎると得られる成形体の圧縮強度が低下しすぎる傾向があり、多すぎると得られる成形体の圧縮強度が高すぎて反応成績の不良や触媒寿命に対して悪影響を及ぼす傾向となる。
【００４８】
また、通常、反応混合物には水を配合する。その配合割合は、成形方法にもよるが通常、ゼオライト１００重量部に対して１０〜５００重量部である。より具体的には、押出成形、または攪拌造粒の場合、水はゼオライト１００重量部に対して１０〜１００重量部、好ましくは１０〜６０重量部であり、噴霧乾燥の場合は３０〜４００重量部、好ましくは４０〜２２０重量部である。
【００４９】
また、該反応混合物には、混練、押し出しの際の特性に応じて、流動性を高める目的で、メチルセルロース等のセルロース類や、澱粉、ポリビニルアルコール等の成形用有機添加材料を添加してもよい。
これらの添加剤の、配合割合は、通常ゼオライト１００重量部に対して０．１〜５重量部、好ましくは０．５〜２重量部である。この添加量が多すぎると得られる成形体の強度が低下する傾向にある。
【００５０】
また、成形体の強度を高めたり、選択性を向上させる目的で、成形体にアルカリ土類金属化合物を添加してもよい。アルカリ土類金属元素の種類としてはＣａ、ＭｇあるいはＳｒが好ましく、化合物としては、具体的には、これらの炭酸塩、リン酸塩あるいは酸化物の形態を挙げることができる。
【００５１】
（第２工程）
第２工程では、第１工程で得られた反応混合物を、押出成形、攪拌造粒または噴霧造粒し、必要により粉砕および／または篩い分けすることにより成形体前駆体を得る。
【００５２】
押出成形、攪拌造粒または噴霧造粒に使用する装置としては、公知の押出成形機、攪拌造粒機、あるいは噴霧乾燥機が使用できる。
【００５３】
攪拌造粒の場合、通常、ゼオライトとバインダーおよび可塑剤を室温で混合し、次いで所定量の水を加えて造粒（攪拌）を行う。造粒時間に特に制限はないが通常１〜１２０分、好ましくは２〜３０分である。造粒時間が短すぎると造粒が不十分で造粒物の粒度分布が広くなり、長すぎると造粒時に系内の水分が揮発して水分管理が難しくなる。造粒後は必要に応じて５０〜１５０℃で乾燥することにより成形体前駆体を得る。
【００５４】
押出成形の場合、通常、ゼオライト、バインダー、可塑剤および水を加えて混練し、次いで押出成形機で成形する。成形の際の圧力には特に制限はないが、通常、５〜５００ｋｇｆ／ｃｍ２程度である。押出後、必要に応じて、５０〜１５０℃程度の温度で乾燥して粉砕、分級を行って目的の成形体前駆体を得る。
【００５５】
噴霧乾燥の場合、ゼオライト、バインダー、可塑剤および水を加えて混合したスラリーを噴霧乾燥機に導入して行われる。条件としては、反応混合物のスラリーの固形物濃度が通常２０〜７０重量％程度であり、噴霧乾燥機入口温度は１５０〜４５０℃程度、出口温度は６０〜２２５℃程度の範囲が好ましい。成形体前駆体の粒径は、噴霧された液滴の大きさに依存し、スラリー供給速度、スラリー濃度、さらに、噴霧形式にも依存する。なお、噴霧乾燥温度の低温化によって、造粒物の強度は強くなり、嵩密度は高密度化する傾向にあるが、低すぎると、乾燥前に壁面に到達する粒子の割合が増加し、収率が低下するので、上記範囲のなかで比較的高めに設定するのが良い。
【００５６】
成形体中のゼオライトは、その合成に使用される鋳型（テンプレート）を含有する状態で第２工程まで実施されるように上記条件を選定してもよいし、テンプレートを焼成等により除去した状態で行っても良い。
【００５７】
（第３工程）
第３工程では、第２工程で得られた成形体前駆体を１２０〜９００℃の範囲内の温度で焼成する。該温度は、好ましくは２００℃以上であり、更に好ましくは２５０℃以上、特に好ましくは３００℃以上である。一方、８００℃以下が好ましく、さらに好ましくは７００℃以下である。上記温度範囲で焼成することにより、実質的にバインダーの架橋結合が達成され、高い圧縮強度が得られるとともに、製造される成形体の触媒特性も良好となる。焼成温度が高すぎるとゼオライトの構造が破壊され、触媒性能が低下する傾向がある。焼成温度が低すぎると、ゼオライト類をテンプレートを含有したまま第２工程まで実施した場合はテンプレートが十分除去されずに触媒性能が低下する傾向があり、またバインダーの架橋が十分進行しないで圧縮強度が不十分になる傾向もある。ゼオライト類をテンプレートを含有したまま第２工程まで実施した場合は、この第３工程は必須であるが、テンプレートを含有していない場合は、この第３工程は場合によっては省略できる。
【００５８】
焼成工程においては、固定床、流動層、回転炉等の公知の焼成方式が適用できる。焼成ガスは、焼成により発生する揮発性物質、水分を迅速に除去するため、流通させるのが好ましい。焼成ガスとしては、空気等の含酸素ガス、窒素等の不活性ガスが使用可能であるが、空気を窒素等の不活性ガスで希釈した、希釈含酸素ガスが好適に用いられる。
【００５９】
［反応原料］
次に、本発明で反応原料とする炭素数２以上のオレフィン、メタノール、ジメチルエーテルについて説明する。
【００６０】
＜オレフィン＞
反応の原料として用いる炭素数２以上のオレフィンとしては、特に限定されるものではない。例えば、石油供給原料から接触分解法または蒸気分解法等により製造されるもの（Ｃ４ラフィネート−１、Ｃ４ラフィネート−２等）、石炭のガス化により得られる水素／ＣＯ混合ガスを原料としてＦＴ（フィッシャートロプシュ）合成を行うことにより得られるもの、エチレンの二量化反応を含むオリゴマー化反応により得られるもの、炭素数２以上のパラフィンの脱水素法または酸化脱水素法により得られるもの、ＭＴＯ反応によって得られるもの、アルコールの脱水反応によって得られるもの、炭素数４以上のジエン化合物の水素化反応により得られるもの等の、公知の各種方法により得られる、炭素数２以上、特に炭素数２〜１０のオレフィンを任意に用いることができ、このとき各製造方法に起因する炭素数２以上のオレフィン以外の化合物が任意に混合した状態のものをそのまま用いても良いし、精製したオレフィンを用いても良い。
【００６１】
＜メタノール、ジメチルエーテル＞
反応の原料として用いるメタノールおよび／またはジメチルエーテルの製造由来は特に限定されない。例えば、石炭および天然ガス、ならびに製鉄業における副生物由来の水素／ＣＯの混合ガスの水素化反応により得られるもの、植物由来のアルコール類の改質反応により得られるもの、発酵法により得られるもの、再循環プラスチックや都市廃棄物等の有機物質から得られるもの等が挙げられる。このとき各製造方法に起因するメタノールおよびジメチルエーテル以外の化合物が任意に混合した状態のものをそのまま用いても良いし、精製したものを用いても良い。
【００６２】
［反応操作・条件］
以下に、前述の触媒および反応原料を用いる本発明のプロピレン製造反応の操作・条件について説明する。
【００６３】
＜反応器＞
本発明における、炭素数２以上のオレフィンとメタノールおよび／またはジメチルエーテルとの反応は、気相反応である。この気相反応器の形態に特に制限はないが、通常、連続式の固定床反応器や流動床反応器が選ばれる。
【００６４】
なお、流動床反応器に前述の触媒を充填する際、触媒層の温度分布を小さく抑えるために、石英砂、アルミナ、シリカ、シリカ−アルミナ等の反応に不活性な粒状物を、触媒と混合して充填しても良い。この場合、石英砂等の反応に不活性な粒状物の使用量は特に制限はない。なお、この粒状物は、触媒との均一混合性の面から、触媒と同程度の粒径であることが好ましい。
【００６５】
また、反応器には、反応に伴う発熱を分散させることを目的に、反応基質（反応原料）を分割して供給しても良い。
【００６６】
本発明で用いる触媒は、従来の触媒に比べてコーキングが少なく、触媒劣化の速度は遅いが、１年以上の連続運転を行う場合には運転中に触媒再生を行う必要がある。
例えば、固定床反応器を選択する場合、反応器を少なくとも二つ以上設置し、反応と再生を切り替えながら運転することが望ましい。固定床反応器の形態としては、多管式の反応器または断熱型の反応器が選ばれる。
一方、流動床反応器を選択する場合、触媒を連続的に再生槽に送り、再生槽において再生された触媒を連続的に反応器に戻しながら反応を行うことが好ましい。
【００６７】
ここで、触媒の再生操作としては、反応器から導入された触媒を、酸素を含有した窒素ガスや水蒸気などで処理することにより再生するものが挙げられる。
【００６８】
＜オレフィンとメタノールおよび／またはジメチルエーテルの供給濃度比＞
反応器に供給する炭素数２以上のオレフィンの量は、反応器に供給するメタノールのモル数とジメチルエーテルのモル数の２倍との合計に対して、モル比で通常０．１以上、好ましくは０．２以上であって、通常１０以下、好ましくは５以下である。
即ち、炭素数２以上のオレフィンの供給モル量をＭｃ２、メタノールの供給モル量をＭｍ、ジメチルエーテルの供給モル量をＭｄｍとした場合、Ｍｃ２は（Ｍｍ＋２Ｍｄｍ）の０．１〜１０倍、特に０．２〜５倍であることが好ましい。
この供給濃度比が低すぎても高すぎても反応が遅くなり好ましくない。
【００６９】
即ち、本発明においては、炭素数２以上のオレフィンとメタノールおよび／またはジメチルエーテルとを適切な濃度比で供給することにより、反応速度が著しく上昇することも特徴である。
なお、炭素数２以上のオレフィンとメタノールおよび／またはジメチルエーテルとを反応器に供給する際には、これらを別々に供給しても、予め一部または全部を混合した後に供給してもよい。
【００７０】
＜基質濃度＞
反応器に供給する全供給成分中の、炭素数２以上のオレフィンとメタノールとジメチルエーテルの合計濃度（基質濃度）に関しては特に制限はないが、炭素数２以上のオレフィンとメタノールとジメチルエーテルの和は、全供給成分中、９０モル％以下が好ましい。更に好ましくは２０モル％以上７０モル％以下である。この基質濃度が高すぎると芳香族化合物やパラフィン類の生成が顕著になりプロピレンの選択率が低下する傾向がある。逆に、この基質濃度が低すぎると、反応速度が遅くなるため多量の触媒が必要となり、反応器が大きくなりすぎる傾向がある。 
従って、このような基質濃度となるように、必要に応じて以下に記載する希釈剤で反応基質を希釈することが好ましい。
【００７１】
＜希釈剤＞
反応器内には、炭素数２以上のオレフィンとメタノールおよび／またはジメチルエーテルの他に、ヘリウム、アルゴン、窒素、一酸化炭素、二酸化炭素、水素、水、パラフィン類、メタン等の炭化水素類、芳香族化合物類、および、それらの混合物など、反応に不活性な気体を存在させることができるが、この中でも水（水蒸気）が共存しているのが好ましい。  
このような希釈剤としては、反応原料に含まれている不純物をそのまま使用しても良いし、別途調製した希釈剤を反応原料と混合して用いても良い。  
また、希釈剤は反応器に入れる前に反応原料と混合しても良いし、反応原料とは別に反応器に供給しても良い。
【００７２】
＜空間速度＞
ここで言う空間速度とは、触媒（触媒活性成分）の重量当たりの反応原料である炭素数２以上のオレフィンとメタノールおよび／またはジメチルエーテルの流量であり、ここで触媒の重量とは触媒の造粒・成形に使用する不活性成分やバインダーを含まない触媒活性成分の重量である。また、流量は炭素数２以上のオレフィンとメタノールおよび／またはジメチルエーテルの合計の流量（重量／時間）である。
【００７３】
空間速度は、基質によっても異なるが、０．１Ｈｒ−１から５００Ｈｒ−１の間が好ましく、０．２Ｈｒ−１から３００Ｈｒ−１がより好ましく、１．０Ｈｒ−１から２００Ｈｒ−１の間が更に好ましい。空間速度が高すぎると原料のオレフィンとメタノールおよび／またはジメチルエーテルの転化率が低く、また、十分なプロピレン選択率が得られない。また、空間速度が低すぎると、一定の生産量を得るのに必要な触媒量が多くなり反応器が大きくなりすぎると共に、芳香族化合物やパラフィン等の好ましくない副生成物が生成し、プロピレン選択率が低下するため好ましくない。
【００７４】
＜反応温度＞
反応温度の下限としては、通常約３００℃以上、好ましくは４００℃以上、より好ましくは４５０℃以上であり、反応温度の上限としては、通常７００℃以下、好ましくは６００℃以下である。反応温度が低すぎると、反応速度が低く、未反応原料が多く残る傾向となり、更にプロピレンの収率も低下する。一方で反応温度が高すぎるとプロピレンの収率が著しく低下する。
【００７５】
＜反応圧力＞
反応圧力の上限は通常２ＭＰａ（絶対圧、以下同様）以下好ましくは１ＭＰａ以下であり、より好ましくは０．７ＭＰａ以下である。また、反応圧力の下限は特に制限されないが、通常１ｋＰａ以上、好ましくは５０ｋＰａ以上である。反応圧力が高すぎるとパラフィン類や芳香族化合物等の好ましくない副生成物の生成量が増え、プロピレンの収率が低下する傾向がある。反応圧力が低すぎると反応速度が遅くなる傾向がある。
【００７６】
＜反応生成物＞
反応器出口ガス（反応器流出物）としては、反応生成物であるプロピレン、未反応原料、副生成物および希釈剤を含む混合ガスが得られる。該混合ガス中のプロピレン濃度は通常５〜９５重量％である。  
未反応原料は、通常炭素数２以上のオレフィンである。反応条件によってはメタノールおよび／またはジメチルエーテルが含まれるが、メタノールおよび／またはジメチルエーテルの転化率が１００％になるような反応条件で反応を行うのが好ましい。それにより、反応生成物と未反応原料との分離が容易になる。
副生成物としてはエチレン、炭素数が２以上のオレフィン類、パラフィン類、芳香族化合物および水が挙げられる。
【００７７】
＜生成物の分離＞
反応器出口ガスとしての、反応生成物であるプロピレン、未反応原料、副生成物および希釈剤を含む混合ガスは、公知の分離・精製設備に導入し、それぞれの成分に応じて回収、精製、リサイクル、排出の処理を行えば良い。  
プロピレン以外の成分（オレフィン、パラフィン等）の一部または全ては、上記分離・精製された後に反応原料と混合するか、または直接反応器に供給することでリサイクルするのが好ましい。また、副生成物のうち、反応に不活性な成分は希釈剤として再利用することができる。
【実施例】
【００７８】
以下に実施例を挙げて本発明をより具体的に説明するが、本発明は以下の実施例に何ら限定されるものではない。
【００７９】
［触媒の製造］
以下の実施例および比較例で用いた触媒は、次のようにして調製した。
＜触媒活性成分の調製＞
（調製例１）
臭化テトラ−ｎ−プロピルアンモニウム（ＴＰＡＢｒ）５３．２ｇおよび水酸化ナトリウム９．６ｇを順次、水５６０ｇに溶解し、次にコロイダルシリカ（ＳｉＯ２＝４０重量％、Ａｌ＜０．１重量％）１５０ｇと水７０ｇとの混合液をゆっくり加え、十分攪拌して水性ゲルを得た。次に、このゲルを１０００ｍｌのオートクレーブに仕込み、自圧下、３００ｒｐｍで攪拌しながら１７０℃で７２時間、水熱合成を行った。生成物は加圧濾過により固体成分を分離し、十分水洗を行った後に１００℃で２４時間乾燥した。乾燥後の触媒は、空気流通下５５０℃で６時間焼成を行い、Ｎａ型のアルミノシリケートを得た。
【００８０】
このＮａ型のアルミノシリケート６０ｇを１Ｍの硝酸アンモニウム水溶液１０００ｃｃに懸濁させ、１００℃で２時間攪拌した。処理後の液は吸引濾過により固体成分を分離し、十分水洗を行った後、再度１Ｍの硝酸アンモニウム水溶液１００ｃｃに懸濁させ、１００℃で２時間攪拌した。処理後の液は吸引濾過により固体成分を分離し、十分水洗を行った後、１００℃で２４時間乾燥した。乾燥後の触媒は、空気流通下５００℃で４時間焼成を行い、Ｎａをプロトンに交換することにより除去して、Ｈ型のアルミノシリケートを得た（ゼオライト１という）。
【００８１】
このゼオライト１は、ＸＲＤ（Ｘ線回折）によりゼオライトの構造がＭＦＩ型であることを確認した。
このゼオライト１の組成を元素分析した結果、ＳｉＯ２／Ａｌ２Ｏ３＝１１００（モル比）（Ｓｉ／Ａｌ＝５５０）であった。
【００８２】
（調製例２）
臭化テトラ−ｎ−プロピルアンモニウム（ＴＰＡＢｒ）５７．２ｇ、ホウ酸２４．８ｇ、硝酸アルミニウム・９水和物１．２４ｇおよび水酸化ナトリウム１０．２ｇを順次、水５６０ｇに溶解し、次にコロイダルシリカ（ＳｉＯ２＝４０重量％、Ａｌ＜０．１重量％）１５０ｇと水７０ｇとの混合液をゆっくり加え、十分攪拌して水性ゲルを得た。次に、このゲルを１０００ｍｌのオートクレーブに仕込み、自圧下、３００ｒｐｍで攪拌しながら１７０℃で７２時間水熱合成を行った。その後の処理は調製例１と同様の操作を行い、Ｈ型のボロアルミノシリケート（ゼオライト２という）を得た。
【００８３】
このゼオライト２は、ＸＲＤによりゼオライトの構造がＭＦＩ型であることを確認した。
このゼオライト２の組成を元素分析により定量したところ、ＳｉＯ２／Ａｌ２Ｏ３＝２００（モル比）、ＳｉＯ２／Ｂ２Ｏ３＝１１８（モル比）であり、ＡｌとＢを合わせたもののＳｉに対する比Ｓｉ／（Ａｌ＋Ｂ）＝３７であった。
【００８４】
＜触媒活性成分の成形＞
（成形例１）
調製例１で得られたゼオライト１の１００重量部に、成形助剤としてメチルセルロース１重量部を加え、よく混練し、さらにバインダーとしてメチルシリケート（三菱化学（株）製、ＭＫＳシリケート（登録商標）ＭＳ５６Ｓ、前記一般式（Ｉ）において、Ｒ’＝ＣＨ３、Ｒ＝ＯＣＨ３であり、ＳｉＯ２含有量を換算すると５９重量％）２０重量部を加え、よく混練した。その後、混練を継続しながら噴霧器で水４０重量部を噴霧し、粘土状の試料を得た。次にこの粘土状の試料を、押出成形機を用いて５０ｋｇ／ｃｍ２の圧力で押出成形した。この押し出した造粒物前躯体を空気雰囲気下で５５０℃、８時間焼成し、Ｈ型アルミノシリケートの成形体を得た（触媒Ａという）。この触媒ＡのＮａ含有量は検出限界以下の０．０１重量％以下であった。また、圧縮強度を測定したところ３．４ＭＰａであった。なお、形状は顆粒体であり、その粒子径（Ｄｐ）は０．５ｍｍであった。
【００８５】
（成形例２）
成形例１において、バインダーをメチルシリケートに変えて、日産化学工業（株）社製のシリカゾルであるスノーテックス５０（ＳｉＯ２含有量５０重量％）２０重量部を加え、また噴霧する水の量を３０重量部にする以外は成形例１と同様の操作によって、ゼオライト１から成形体を得た（触媒Ｂという）。なお、成形に用いられる全体の水の量はシリカゾル中の水があるので成形例１と同じになる。
この触媒ＢのＮａ含有量は０．０７重量％であった。また、圧縮強度を測定したところ１．０ＭＰａであった。
【００８６】
（成形例３）
成形例１において、バインダーをメチルシリケートに変えて、触媒化成（株）社製のシリカゾルであるＦ−１２０（ＳｉＯ２含有量２０重量％）５０重量部を加え、また噴霧する水を用いないこと以外は成形例１と同様の操作によって、ゼオライト１から成形体を得た（触媒Ｃという）。
この触媒ＣのＮａ含有量は検出限界以下の０．０１重量％以下であった。また、圧縮強度を測定したところ０．７ＭＰａであった。
【００８７】
（成形例４）
ゼオライトとして調製例２で得られたゼオライト２を用い、バインダーとしてメチルシリケートを１０重量部用いたこと以外は成形例１と同様の操作によって、ゼオライト２から成形体を得た（触媒Ｄという）。
この触媒ＤのＮａ含有量は検出限界以下の０．０１重量％以下であった。また、圧縮強度を測定したところ４．３ＭＰａであった。
【００８８】
（成形例５）
ゼオライトとして調製例２で得られたゼオライト２を用いたこと以外は成形例１と同様の操作によって、ゼオライト２から成形体を得た（触媒Ｅという）。
この触媒ＥのＮａ含有量は検出限界以下の０．０１重量％以下であった。また、圧縮強度を測定したところ２３．６ＭＰａであった。
【００８９】
［プロピレンの製造］
以下に上記触媒Ａ〜Ｅを用いたプロピレンの製造実施例および比較例を示す。
【００９０】
＜Ｎａ含有量と反応成績との関係＞
（実施例１）
触媒Ａを用いてエチレンとメタノールを原料にしてプロピレンの製造を行った。
反応には常圧固定床流通反応装置を用い、内径（Ｄｒ）６ｍｍの石英反応管に、上記触媒Ａを２５ｍｇと、石英砂０．５の混合物を充填した。触媒層高さ（Ｌ）は３０ｍｍであった。この反応器にエチレン、メタノール、水（２６重量％）および窒素を蒸発器を通して供給した。原料組成はエチレン／メタノール＝１（モル比）、メタノール＝６．５モル％とし、反応原料の空間速度（Ｓｐａｃｅ  Ｖｅｌｏｃｉｔｙ：ＳＶ）は０．２３Ｈｒ−１、反応温度は５５０℃、反応圧力は常圧とした。
反応開始後４０分後の生成物をガスクロマトグラフィーで分析した。表１に分析結果を示した。メタノールの転化率は１００％に達しており、プロピレンの選択率（炭素換算モル％）は６３．８％であった。
【００９１】
（参考例１）
実施例１において、触媒Ａのかわりに、触媒Ａの活性成分であるゼオライト１（成形する前のもの；調製例１で得られたもの）を用いた以外は実施例１と同様にプロピレンの製造を行い、反応開始後４０分後の生成物の分析結果を表１に示した。
メタノールの転化率は１００％に達しており、プロピレンの選択率は６２．６％であった。
この結果から、反応成績は実施例１と参考例１でほとんど同じであり、触媒Ａの成形体が活性成分のゼオライト１の本来の触媒性能を十分発現していることがわかる。
【００９２】
（比較例１）
触媒Ａの代りに触媒Ｂを用いて実施例１と同様の反応条件においてプロピレンの製造を行い、反応開始後４０分後の生成物の分析結果を表１に示した。
触媒Ｂではメタノールの転化率が１００％に達しておらず、実施例１と比較して活性が低く、またプロピレンの選択率も４８．４％と低い値であった。
このように、同じゼオライト原料を用いても、成形体のＮａ含有量が多いと反応成績が低下し、活性成分のゼオライトの本来の触媒性能が発現されないことがわかる。
【００９３】
【表１】
2008074764.tif 000003
【００９４】
＜圧縮強度と触媒寿命との関係＞
次に、Ｎａ含有量が少ない触媒成形体を用いて、ブテンとメタノールを原料としたプロピレンの合成反応を長時間行った。６時間ごとに生成物をガスクロマトグラフィーにて分析し、生成物に未反応メタノールが検出されるまで反応を継続した。そして、生成物にメタノールが検出された分析の１回前（６時間前）までの分析結果をすべて用いて、触媒成形体１ｋｇあたりに生成した全プロピレン量を算出した。その値が大きいほど触媒の寿命が長いことになる。このようにして圧縮強度の触媒寿命に与える影響を調べた。
以下の実施例の結果は表２に示す。
【００９５】
（実施例２）
触媒Ｃを用いてブテンとメタノールを原料にしてプロピレン（ＰＰＹ）の製造を行った。
反応には常圧固定床流通反応装置を用い、内径（Ｄｒ）６ｍｍの石英反応管に、上記触媒Ａを１００ｍｇと、石英砂０．５の混合物を充填した。触媒層高さ（Ｌ）は４０ｍｍであった。この反応器に１−ブテン、メタノールおよび窒素を蒸発器を通して供給した。原料組成は１−ブテン／メタノール＝２（モル比）、メタノール＝１０モル％とし、反応原料の空間速度（Ｓｐａｃｅ  Ｖｅｌｏｃｉｔｙ：ＳＶ）は２．８Ｈｒ−１とした。また、反応温度は５５０℃、反応圧力は常圧とした。
反応開始後、６時間毎に生成物をガスクロマトグラフィーで分析した。１９８時間までで反応を終了したが、１９８時間においてもメタノールは全量消費されており、１９８時間後も触媒の活性は低下していないことがわかった。６時間ごとの分析値から得られるプロピレン量をその分析を行った６時間の平均の値として６時間ごとのプロピレン量を累算することにより、この反応における全プロピレン量を触媒１ｋｇあたりで計算すると、１９７．９ｋｇ−ＰＰＹ／ｋｇ−触媒であった。
本反応において、１９５時間後ではメタノールが全量消費しており、１９５時間後も触媒としての機能を有するので、触媒Ａから得られる合計プロピレン量は１９７．９ｋｇ−ＰＰＹ／ｋｇ−触媒以上となる。
【００９６】
（実施例３）
触媒Ｃの代りに、触媒Ａを用いて実施例２と同様の反応条件においてプロピレンの製造を行った。実施例２と同様に、反応開始後、６時間毎にガスクロマトグラフィーで分析を行い、生成物に未反応メタノールが検出される時間まで反応を継続した。
触媒Ａでは反応開始から、メタノールが生成物に検出された時間の６時間前までに３１６．７ｋｇ−ＰＰＹ／ｋｇ−触媒のプロピレンを製造した。
【００９７】
（実施例４）
触媒Ｃの代りに触媒Ｄを用いて、反応原料の空間速度（Ｓｐａｃｅ  Ｖｅｌｏｃｉｔｙ：ＳＶ）を５．６Ｈｒ−１としたこと以外は実施例２と同様の操作でプロピレンの製造を行った。
触媒Ｄでは反応開始から、メタノールが生成物に検出された時間の６時間前までに１６０．２ｋｇ−ＰＰＹ／ｋｇ−触媒のプロピレンを製造した。
【００９８】
（実施例５）
触媒Ｄの代りに触媒Ｅを用いて実施例４と同様の反応条件でプロピレンの製造を行った。
触媒Ｅでは、反応開始から、メタノールが生成物に検出された時間の６時間前までに１３８．７ｋｇ−ＰＰＹ／ｋｇ−触媒のプロピレンを製造した。
【００９９】
実施例２〜４では触媒１ｋｇあたりのプロピレン生成量が１６０ｋｇ−ＰＰＹ／ｋｇ−触媒以上であるのに対し、圧縮強度が大きい触媒Ｅは１４０ｋｇ−ＰＰＹ／ｋｇ−触媒に満たなかった。これより、圧縮強度が大きすぎると触媒寿命が低下することがわかる。
【０１００】
【表２】
2008074764.tif 000004